(57)【特許請求の範囲】
【請求項１】
透明性を有する背面部材と、
前記背面部材の放射線入射側に設けられた発光皮膜と、
前記発光皮膜で生じた光を前記放射線入射側とは反対側で検出する光検出器と、
を含み、
前記発光皮膜は、
第１転写シートから剥離されて形成された０．１〜２．０μｍの範囲内の厚みを有する層であって、測定対象放射線であるα線の入射により発光を生じるα線発光材料であるＺｎＳ（Ａｇ）の第１蒸着層且つ固層且つ転写層としての発光層と、
前記発光層の放射線入射側に設けられた第２蒸着層としての遮光層と、
前記発光層と前記遮光層との間に設けられ、それらを接合する中間層と、
を有することを特徴とする放射線測定装置。
【請求項２】
請求項１記載の装置において、
前記発光層は０．３〜０．７μｍの範囲内の厚みを有する、ことを特徴とする放射線測定装置。
【請求項３】
請求項１記載の装置において、
前記発光層の前記放射線入射側とは反対側に基礎接着層が設けられた、ことを特徴とする放射線測定装置。
【請求項４】
請求項１記載の装置において、
前記中間層は中間接着層である、ことを特徴とする放射線測定装置。
【請求項５】
請求項１記載の装置において、
前記遮光層はアルミ蒸着層として構成された、ことを特徴とする放射線測定装置。
【請求項６】
請求項１記載の装置において、
前記発光皮膜は、前記遮光層の放射線入射側に設けられた保護層を有する、ことを特徴とする放射線測定装置。
【請求項７】
請求項１記載の装置において、
前記発光皮膜は、前記第１転写シートから剥離された第１剥離膜及び第２転写シートから剥離された第２剥離膜からなる積層体として構成され、
前記第１剥離膜は前記発光層を有し、
前記第２剥離膜は前記遮光層を有し、
前記第１剥離膜及び前記第２剥離膜の一方がそれらを接着する前記中間層を有する、ことを特徴とする放射線測定装置。
【請求項８】
請求項１記載の装置において、
前記発光皮膜は、単一の前記転写シートから剥離された単一の剥離膜として構成された、ことを特徴とする放射線測定装置。
【請求項９】
請求項６記載の装置において、
前記発光皮膜の放射線入射側には前記保護層とは別の保護層が積層された、ことを特徴とする放射線測定装置。
【請求項１０】
請求項１記載の装置において、
前記背面部材はβ線を検出するシンチレータ材料を有する、ことを特徴とする放射線測定装置。
【請求項１１】
請求項１記載の装置において、
前記発光層は前記ＺｎＳ（Ａｇ）を気化させた上で堆積させることにより形成された前記固層である、ことを特徴とする放射線測定装置。
【請求項１２】
透明性を有する背面部材の放射線入射側に、転写法により発光皮膜を形成する工程と、
前記発光皮膜が形成された背面部材と、前記発光皮膜で生じた光を前記放射線入射側とは反対側で検出する光検出器と、を用いて放射線測定装置を組み立てる工程と、
を含み、
前記発光皮膜は、
転写シートから剥離されて形成された０．１〜２．０μｍの範囲内の厚みを有する層であって、測定対象放射線であるα線の入射により発光を生じるα線発光材料であるＺｎＳ（Ａｇ）の第１蒸着層且つ固層且つ転写層としての発光層と、
前記発光層の放射線入射側に設けられた第２蒸着層としての遮光層と、
前記発光層と前記遮光層との間に設けられ、それらを接合する中間層と、
を有する、ことを特徴とする放射線測定装置の製造方法。
【請求項１３】
第１転写シートから剥離された第１剥離膜の転写及び第２転写シートから剥離された第２剥離膜の転写により、透明性を有する部材の放射線入射側に、前記第１剥離膜及び前記第２剥離膜からなる発光皮膜を形成する工程と、
前記発光皮膜が形成された背面部材と、前記発光皮膜で生じた光を前記放射線入射側とは反対側で検出する光検出器と、を用いて放射線測定装置を組み立てる工程と、
を含み、
前記第１剥離膜は、０．１〜２．０μｍの範囲内の厚みを有する層であって測定対象放射線であるα線の入射により発光を生じるα線発光材料であるＺｎＳ（Ａｇ）の第１蒸着層且つ固層且つ転写層としての発光層を有し、
前記第２剥離膜は、前記発光層の放射線入射側に設けられた第２蒸着層且つ転写層としての遮光層を有し、
前記発光皮膜は、更に前記発光層と前記遮光層との間に設けられた中間層を有する、
ことを特徴とする放射線測定装置の製造方法。
【発明の詳細な説明】
【技術分野】
【０００１】
本発明は放射線測定装置に関し、特に、α線を検出する発光層の形成技術に関する。
【背景技術】
【０００２】
特許文献１には、従来の放射線測定装置が開示されている。かかる放射線測定装置は、発光皮膜を有するシンチレータ部材を有する。シンチレータ部材は、β線を検出するプラスチックシンチレータ材料により構成されている。発光皮膜は、放射線の入射側から見て、保護層、遮光層、及び、発光層を有する。遮光層はアルミニウム蒸着層として構成されている。発光層は、接着材料と、α線の入射によって発光を生じる発光材料と、からなる。具体的には、接着材料に対して、粉体としての発光材料を添加することによって混合材料が製作され、それを塗布することによって発光層が形成される。発光材料は、一般に、ＺｎＳ（Ａｇ）からなる。その粒径は、一般に、１．０〜１０μｍの範囲内においてばらついている。いずれにしても、通常の状態では、ＺｎＳ（Ａｇ）はパウダー状である。この従来構成によれば、シンチレータプレート上に、転写によって発光皮膜を迅速かつ容易に形成できる。特許文献２には、塗布による発光層の形成が記載されている。
【０００３】
【特許文献１】特開２００７―２１８７１０号公報
【特許文献２】特許第４０６１３６７号公報
【発明の開示】
【発明が解決しようとする課題】
【０００４】
上記従来の構成では、場合によっては、α線の検出感度を高めることが難しい。すなわち、α線の検出感度を高めるためには、接着層としての発光層における発光材料（一般には粉体としてのＺｎＳ（Ａｇ））の添加割合を高める必要があるが、添加割合を高めると、発光層を安定的に形成できない、あるいは、接着作用が弱まってしまう、という問題が生じる。単位面積当たりの発光材料の量を増大させるために、接着層の厚みを増大させると、その接着層内で発光を生じるまでにα線が大きく減弱されてしまい、あるいは、生じた光の自己吸収が大きくなって、発光効率が低下してしまうという問題が生じる。従来においては、パウダー状の発光材料をそのまま利用する考え方しかなかったといえる。そのような考え方の下では、発光層の厚みを発光材料の粒径以下にすることはできない。
【０００５】
本発明の目的は、発光層の新しい形成技術を提供することにある。本発明の他の目的は、α線検出用発光材料を高密度に有する極めて薄い発光層を実現することにある。
【課題を解決するための手段】
【０００６】
本発明は、発光皮膜と、前記発光皮膜で生じた光を検出する光検出器と、を含み、前記発光皮膜は、放射線の入射により発光を生じる発光材料を有する発光層を有し、前記発光層は前記発光材料の蒸着層として構成された、ことを特徴とする放射線測定装置に関する。
【０００７】
上記構成によれば、発光皮膜に放射線が入射すると、発光層にて発光が生じ、生じた光が光検出器で検出される。発光層は、発光材料を有する蒸着層として構成される。望ましくは、発光材料を真空中で気化させ、発光材料の原子又は分子（成膜物質）を対象物表面上に蒸着させることにより、発光層が形成される。これによれば、発光層における発光材料の密度を極めて高めることができ、その厚みもナノレベルで制御できるから、極めて薄く且つ高密度の発光層を実現することが可能である。蒸着法それ自体は公知の手法であるが、本発明はそれを発光材料に適用することにより、従来方法ではその原理上得られない新しい物性あるいは機能を有する発光層を実現したものである。蒸着法としては、蒸発タイプの蒸着法、スパッタリングタイプの蒸着法、等があげられる。
【０００８】
望ましくは、前記発光材料はα線の入射により発光を生じる材料である。一般に、物質中でのα線の飛程は非常に小さく、発光層での光の自己吸収も問題となるので、発光層を薄く高密度に形成することが要請されるところ、α線発光層を発光材料の蒸着層として構成すれば、理想的なα線検出層を実現できる。
【０００９】
望ましくは、前記発光層は０．１〜２．０μｍの範囲内の厚みを有する。検出対象となるα線や発光層の密度に応じて発光層の厚みを設定するのが望ましい。従来法では、粉体を利用していたため厚み限界や密度限界があったが、上記構成によれば、厚みや密度の制御が容易である。安定した固体状の発光層を形成することも容易である。
【００１０】
望ましくは、前記発光皮膜が接着される透明性を有する背面部材を含み、前記発光皮膜は、当該発光皮膜を前記背面部材に接着するための基礎接着層を有する。背面部材は透明性を有するサポート部材であってもよいし、それがシンチレータで構成されてもよい。望ましくは、前記発光皮膜は、前記発光層の放射線入射側に設けられた遮光層を有する。α線の検出器を構成する場合、極めて薄い遮光層を形成するのが望ましい。望ましくは、前記遮光層は遮光材料の蒸着層として構成される。望ましくは、前記発光皮膜は、前記遮光層の放射線入射側に設けられた保護層を有する。保護層が遮光機能を有していてもよく、その場合には保護層を着色処理するのが望ましい。
【００１１】
望ましくは、前記発光皮膜は、第１転写シートから剥離された第１剥離膜及び第２転写シートから剥離された第２剥離膜からなる積層体として構成され、前記第１剥離膜は前記発光層を有し、前記第２剥離膜は前記遮光層を有し、前記第１剥離膜及び前記第２剥離膜の一方がそれらを接着する中間接着層を有する。望ましくは、前記発光皮膜は、単一の転写シートから剥離された単一の剥離膜として構成され、前記発光層と前記遮光層は、直接的に接合した関係にあり、あるいは、中間層を介して接合した関係にある。
【００１２】
望ましくは、前記発光皮膜の放射線入射側には別の皮膜が積層される。当該別の皮膜が第２の遮光層及び第２の保護層を有していてもよい。望ましくは、前記背面部材はβ線を検出するシンチレータ材料を有する。望ましくは、前記発光層を構成する発光材料はＺｎＳ（Ａｇ）であり、前記発光層は前記ＺｎＳ（Ａｇ）の蒸着により形成された固体層である。
【００１３】
また、本発明は、透明性を有する背面部材の上に、転写法により発光皮膜を形成する工程と、前記発光皮膜が形成された背面部材を用いて放射線測定装置を組み立てる工程と、を含み、前記発光皮膜は、α線の入射により発光を生じる発光材料で構成される第１蒸着層としての発光層と、前記発光層の放射線入射側に設けられた第２蒸着層としての遮光層と、を有する、ことを特徴とする放射線測定装置の製造方法に関するものである。転写技術を利用すれば皮膜形成を迅速かつ容易に行える。転写方式としては熱転写が一般的であるが、感圧転写等もあげられる。蒸着層は薄い層であるが、転写前においては基礎部材上に存在しているので、それが物理的に保護され、転写後においても転写先部材上に存在することになるので、それが物理的に保護される。例えば、プラスチックシンチレータ表面上に直接的に蒸着層を形成できない場合であっても、転写技術を利用すれば、別途形成された蒸着層を簡便にプラスチックシンチレータ上に形成できるという利点がある。もっとも、対象物が蒸着に適するものであれば、その表面に対して直接的に蒸着層としての発光層を形成することが可能である。
【００１４】
また、本発明は、第１転写シートから剥離された第１剥離膜の転写及び第２転写シートから剥離された第２剥離膜の転写により、透明性を有する部材の上に、前記第１剥離膜及び前記第２剥離膜からなる発光皮膜を形成する工程と、前記発光皮膜が形成された背面部材を用いて放射線測定装置を組み立てる工程と、を含み、前記第１剥離膜は、α線の入射により発光を生じる第１蒸着層としての発光層を有し、前記第２剥離膜は、第２蒸着層としての遮光層を有する、ことを特徴とする放射線測定装置の製造方法に関するものである。
【００１５】
また、本発明は、α線検出用のＺｎＳ（Ａｇ）を気化させ、その気化したＺｎＳ（Ａｇ）を対象物に堆積させ、これにより、対象物の表面上に０．１〜２．０μｍの範囲内の厚みを有する発光層を形成した、ことを特徴とする発光層の形成方法に関するものである。
【発明の効果】
【００１６】
以上説明したように、本発明によれば、発光層の新しい形成技術を提供できる。あるいは、α線検出用発光材料を高密度に有する発光層を実現できる。
【発明を実施するための最良の形態】
【００１７】
以下、本発明の好適な実施形態を図面に基づいて説明する。
【００１８】
図１には、シンチレータ部材８の好適な実施形態が示されている。このシンチレータ部材８は、サーベイメータ、体表面モニタ等の放射線測定装置において放射線の検出を行うものである。検出対象となる放射線は、本実施形態においてα線及びβ線である。但し、α線又はβ線が単独で検出されてもよい。また、γ線が検出対象となってもよい。
【００１９】
シンチレータ部材８は、大別して、透明性を有するシンチレータプレート１０とその放射線入射側に形成された発光皮膜１２とで構成される。シンチレータプレート１０は、図１に示す構成例において、平板形を有しており、それはβ線を検出するプラスチックシンチレータにより構成される。その形態は平板以外であってもよく、例えば湾曲形態や棒状形態であってもよい。α線だけを検出する場合にはシンチレータプレート１０に代えて透明性を有する背面基板が利用される。シンチレータプレート１０は、検出対象となるβ線に応じた厚みを有する。例えば、その厚みは０．５〜２．０ｍｍの範囲内に設定される。
【００２０】
発光皮膜１２は、図１に示す構成例において、下層としての第１積層体１４と、上層としての第２積層体１６とで構成される。後に説明するように、第１積層体１４は、第１の転写工程において形成され、第２積層体１６は、第２の転写工程により形成される。よって、第１積層体１４及び第２積層体１６はいずれも剥離膜に相当する。発光皮膜１２において、第２積層体１６は、放射線入射側から、保護層１８、遮光層（アルミ蒸着層）２０、接着層（中間接着層）２２によって構成され、第１積層体１４は、放射線入射側から、発光層（α線検出層）２４、接着層（基礎接着層）２６で構成される。各積層体１４，１６に上記であげた層以外の層を設けるようにしてもよい。また、シンチレータプレート１０の上面に表面層を形成し、その上に第１積層体１４及び第２積層体１６が積層形成されてもよい。いずれの層も図１に示す構成においては水平方向に均一な厚みを有している。発光皮膜１２の放射線入射側に１又は複数の別の保護皮膜が積層形成されてもよい。
【００２１】
保護層１８は、その下面側の各層を外力から保護するための層であり、それは例えばアクリルエポキシ系の材料によって構成される。その厚みは例えば０．５〜３μｍの範囲内に設定され、望ましくは１．０μｍに設定される。保護層１８は硬い材料によって薄く均一に形成されるのが望ましく、それが着色層として構成されてもよい。例えば黒色に着色すれば保護層１８に遮光機能をもたせることができる。
【００２２】
遮光層２０は、本実施形態において、アルミニウム材料あるいはアルミニウム材料を含む混合材料によって構成されている。それ以外の材料によって構成されてもよい。遮光層２０は、転写シートの形成過程において、保護層１８の裏面に対する蒸着処理によって形成された蒸着層である。その厚みは、例えば０．０１〜１．５０μｍの範囲内に設定され、望ましくは０．０４μｍである。蒸着法以外の製法によって遮光層２０を形成するようにしてもよい。遮光層２０は、外来光が入射してしまうことを阻止する遮光機能の他、内部光を内部へ反射する反射機能を有する。それに代えて、後述の発光層２４が反射作用を発揮してもよい。
【００２３】
接着層２２は、剥離膜間での中間的な接着作用を発揮する。接着層２２は、例えば熱可塑性の接着材料により構成され、例えばオレフィン系の材料（ＰＰ系接着材、アクリル系接着材、等）が用いられる。接着層２６も同様の接着材により構成される。但し、接着層２２と接着層２６とで異なる接着材を利用するようにしてもよい。少なくとも接着層２６は透明性を有する材料で構成される。接着層２２の厚みは例えば、１〜３μｍの範囲内に設定され、望ましくは、１μｍである。接着層２６の厚みは例えば、１〜３μｍの範囲内に設定され、望ましくは、１μｍである。
【００２４】
発光層２４は、本実施形態において、α線の入射により発光を生じるシンチレータ材料によって構成され、具体的には、ＺｎＳ（Ａｇ）により構成されている。本実施形態においては、発光層２４を高密度層且つ薄膜層として構成するために、発光層２４が蒸着層として構成されている。従来においては、パウダー状のＺｎＳ（Ａｇ）がそのまま利用されていた。そのような手法では、発光層において、単位面積当たりのシンチレータ材料の密度を高めることが困難であり、また、その密度を高めようとすると、どうしても発光層を厚くしなければならい。それはα線検出効率あるいは発光効率の低下を招く。しかも、パウダー状のシンチレータ材料の添加比率を上げると、安定的に発光層を形成できないという問題も指摘される。これに対し、本実施形態では、蒸着法を利用したので、高密度で（例えば密度１００％で又はそれに近い密度で）且つ極めて薄い発光層が実現できたのである。蒸着法としては、蒸発を利用した方法及びスパッタリングを利用した方法があげられるが、本実施形態では、前者の手法を用いて発光層が形成されている。すなわち、真空中において、ＺｎＳ（Ａｇ）を気化させて、成膜物質を生じさせ、それを対象部材の表面上に堆積させることにより、蒸着層としての発光層が構成される。そのような発光層は従来のような塗布層とは性状がまったく異なる固相あるいは固体層とも言えるものである。発光層２４の厚みは、検出対象となるα線等に応じて適宜定めるのが望ましく、その厚みは例えば０．１〜２．０μｍの範囲内に設定され、望ましくは０．３〜０．７μｍの範囲内に設定される。特に望ましくは、その厚みは０．５μｍである。蒸着法を利用するので、パウダー状態での粒径よりも小さい厚みを実現可能であり、また、ナノオーダーでの厚み制御が可能である。
【００２５】
図１において、外部からのβ線はシンチレータプレート１０に到達し、そこで生じた光Ｐがシンチレータプレート１０の裏面側の暗室へ放出される。外部からのα線は発光層２４に到達し、そこで生じた光Ｐがシンチレータプレート１０を介して暗室側へ放出される。外来光Ｐ１は遮光層２０で遮断され、内部からの光Ｐ２は遮光層２０で反射される。但し、発光層２４が反射作用を発揮してもよい。なお、上記に掲げた数値はいずれも一例であって、検出器の用途や対象放射線等に応じて適当な数値を採用するのが望ましい。作図上の便宜から、各図において層間の厚み比率が実際の厚み比率とは異なっている。
【００２６】
図２には、図１に示したシンチレータ部材の製造方法が概念図として示されている。なお、図１に示した構成と同様の構成には同一符号を付し、その説明を省略する。図２に示す製造方法では、２つの熱転写シート２８，３０が利用される。第１の熱転写工程では、Ｓ１０１に示されるように、第１の熱転写シート２８から第１積層体１４が剥がされ、その第１積層体１４がシンチレータプレート１０の上面１０Ａ上に転写される。第１の熱転写シート２８は、残留体としてのベースフィルム３２と離型層３４とを有する。なお、離型層３４が設けられていない熱転写シートを利用するようにしてもよい。このことは第２の熱転写シート３０についても同様に言えることである。
【００２７】
第２の熱転写工程においては、符号Ｓ１０２で示すように、第２の熱転写シート３０から第２積層体１６が剥がされ、その第２積層体が、シンチレータプレート１０上に転写された第１積層体１４の上面に転写される。これによって発光皮膜１２が構成される。第２の熱転写シート３０は、残留体４２としてのベースフィルム３８及び離型層４０を有する。接着層２２は、中間接着層として機能し、すなわち第１積層体１４と第２積層体１６とを相互に接着する機能を発揮する。図２に示す製造方法においては２つの熱転写工程が実行されるため、遮光層２０の裏面側に直接的に発光層２４を形成できない場合においても、それらの層を含んだ発光皮膜１２を形成できるという利点がある。但し、遮光層２２の裏面側に蒸着により発光層２４を直接的に形成できる場合には、あるいは、それらの間に形成された中間層を介して発光層２４を蒸着層として形成できる場合には、一つの熱転写工程において発光皮膜１２を形成することも可能である。これについては後に図５および図６を用いて説明する。
【００２８】
図３には図２に示した第１の熱転写シート２８を製造するプロセスの一部が示されている。符号２８Ａは、蒸着層としての発光層２４を形成する過程を示しており、符号２８Ｂは、蒸着層としての発光層２４が形成された後の状態を示している。発光層２４の形成過程においては、蒸着装置４４内が真空状態とされ、加熱により気化されたＺｎＳ（Ａｇ）が生成される。それが符号４６で示されている。そのような気化された成膜物質雰囲気中に離型層３４が形成されたベースフィルム３２を設置し、あるいは通過させることにより、離型層３４の裏面側に発光層２４を均一の厚みで形成することが可能である。
【００２９】
図４には、図１に示した発光皮膜８についての他の製造方法が示されている。なお、図１に示した構成と同様の構成には同一符号を付し、その説明を省略する。図４に示す例では、第１の熱転写シート４４が、残留体５０の上面側に発光層２４を有しており、その発光層２４が第２の熱転写シート３０側に転写される。それが符号Ｓ２０１で示されている。その後、シンチレータプレート１０の上面１０Ａに設けられた接着層２６Ａが利用されて、その上面に対して符号５１で示される積層体が熱転写により転写される。それが符号Ｓ２０２で示されている。その２番目の転写後においては、図１に示した発光皮膜１２と同様の発光皮膜１２Ａが形成される。熱転写に代えて一般的な接着法が利用されてもよい。以上に示す例ではシンチレータプレート１０にあらかじめ接着層２６Ａが形成されていたが、それに代えて発光皮膜２４の裏面側に接着層２６Ｂを形成しておくようにしてもよい。また、遮光層２０と発光層２４との接着にあたっては、第２の熱転写シート３０側に接着層２２を設けるのではなく、第１の熱転写シート４４側に接着層２２Ａを設けるようにしてもよい。すなわち、二段階の熱転写方式を採用するにあたっては、さまざまなバリエーションが考えられ、いずれにしても、２つの蒸着層を含む発光皮膜が適正にシンチレータプレート１０上に形成されるようにするのが望ましい。
【００３０】
図５には、他の実施形態に係るシンチレータ部材５２が示されている。なお、図１に示した構成と同様の構成には、同一符号を付し、その説明を省略する。図５においては、発光皮膜５４が、放射線入射側から見て、保護層１８、遮光層２０、発光層２４および接着層２６で構成されている。すなわち、遮光層２０の裏面側に直接的に発光層２４が形成されている。このような発光皮膜５４を熱転写シートとして製造する場合、上記同様に二段階の蒸着法が適用されることになる。図５において、入射するα線は発光層２４において光を生じさせ、その光Ｐがシンチレータプレート１０を通過してその裏面側に到達する。入射したβ線は、発光皮膜５４を通過してシンチレータプレート１０に到達し、そこで生じた光Ｐがシンチレータプレート１０の裏面側に放出される。外来光Ｐ１は遮光層２０によって遮断され、一方、内部からの光Ｐ２は遮光層２０等によって反射され、それが再び内部に戻される。
【００３１】
図６には、図５に示したシンチレータ部材の製造方法が示されている。熱転写シート５４は残留体としてのベースフィルム５８及び離型層６０を有する。その裏面側には、発光皮膜５４が形成されている。その発光皮膜５４の形成にあたっては、二段階の蒸着法が適用されている。Ｓ３０１で示されるように、１回の熱転写により、熱転写シート５６から剥離膜としての発光皮膜５４がシンチレータプレート１０の上面に転写される。ちなみに、蒸着層２０の裏面側に直接的に発光層２４を形成することが困難であれば、それらの間に中間層を設けるようにしてもよい。
【００３２】
図７には、放射線測定装置の一例が示されている。図７に示す放射線測定装置は、ケース７０を有し、その内部は暗室７２である。暗室７２内に受光面を臨ませて２つの光電子増倍管７６Ａ，７６Ｂが設けられている。ケース７０の上端部によりシンチレータ部材８が保持され、具体的にはシンチレータ部材８の周囲全体がパッキン７４によって保持されている。このパッキン７４は外来光の内部への侵入を阻止するとともにシンチレータ部材８を安定的に保持する部材である。複数のシンチレータ部材８を一次元あるいは二次元に配列して大面積型の放射線測定装置を構成するようにしてもよい。図７に示される放射線測定装置は、例えばサーベイメータ、体表面モニタ等として利用されるものである。
【００３３】
上記の実施形態においては、熱転写方式によるシンチレータ部材の製造方法が示されていたが、感圧方式等の他の転写方式が利用されてもよい。また、上記実施形態においては、シンチレータプレート１０が平坦型を有していたが、発光皮膜はさまざまな形態を持った背面側部材の表面上に設けることが可能である。上記の実施形態においてはα線及びβ線の両者を検出する構造が示されていたが、α線だけが検出されてもよい。また、上記実施形態において説明した発光層を蒸着層として構成する技術はα線以外の他の放射線を検出する場合においても利用することが可能である。
【図面の簡単な説明】
【００３４】
【図１】第１実施形態におけるシンチレータ部材を示す断面図である。
【図２】図１に示したシンチレータ部材の製造方法を説明するための概念図である。
【図３】蒸着法を利用した発光層の形成を説明するための概念図である。
【図４】図１に示したシンチレータ部材の他の製造方法を説明するための概念図である。
【図５】第２実施形態におけるシンチレータ部材を示す断面図である。
【図６】図５に示したシンチレータ部材の製造方法を説明するための外面図である。
【図７】図１に示したシンチレータ部材を有する放射線測定装置を表す断面図である。
【符号の説明】
【００３５】
８  シンチレータ部材、１０  シンチレータプレート  １２  発光皮膜、１４  第１積層体、１６  第２積層体、１８  保護層、２０  遮光層、２２  接着層、２４  発光層（α線検出用蒸着層）、２６  接着層。
【図１】
0004972037.tif 000002
【図２】
0004972037.tif 000003
【図３】
0004972037.tif 000004
【図４】
0004972037.tif 000005
【図５】
0004972037.tif 000006
【図６】
0004972037.tif 000007
【図７】
0004972037.tif 000008